(57)【要約】【課題】はんだの濡れ速度とフラックスの水溶液比抵抗を両立させるフラックス、及び、このフラックスを用いたはんだペーストを提供する。【解決手段】フラックスは、ヒンダードフェノール類を除くフェノール系活性剤と、樹脂と、有機酸と、溶剤とを含む。また、フラックスは、ヒンダードフェノール類を除く分子量が１５０以上５５０以下のフェノール系活性剤を含む。更に、フラックスは、ヒンダードフェノール類を除くフェノール系活性剤と、アクリル樹脂とを含む。【選択図】無し【特許請求の範囲】
【請求項１】
ヒンダードフェノール類を除くフェノール系活性剤と、樹脂と、有機酸と、溶剤とを含む
ことを特徴とするフラックス。
【請求項２】
ヒンダードフェノール類を除く分子量が１５０以上５５０以下のフェノール系活性剤を含む
ことを特徴とするフラックス。
【請求項３】
ヒンダードフェノール類を除くフェノール系活性剤と、アクリル樹脂とを含む
ことを特徴とするフラックス。
【請求項４】
ヒンダードフェノール類を除くフェノール系活性剤が、ジアリルビスフェノールＡ、９，９−ビス（４−ヒドロキシ−３−メチルフェニル）フルオレン、２，２’，６，６’−テトラメチル−４，４’−（９−フルオレニリデン）ジフェノールの１つ以上を含む
ことを特徴とする請求項１〜請求項３の何れか１項に記載のフラックス。
【請求項５】
ヒンダードフェノール類を除くフェノール系活性剤を０ｗｔ％超３０ｗｔ％以下含む
ことを特徴とする請求項１〜請求項４の何れか１項に記載のフラックス。
【請求項６】
樹脂としてロジンを３０ｗｔ％以上６０ｗｔ％以下、アクリル樹脂を０ｗｔ％以上４０ｗｔ％以下含み、樹脂を合計で３０ｗｔ％以上６０ｗｔ％以下含み、
有機酸を０ｗｔ％超１０ｗｔ％以下含む
ことを特徴とする請求項１〜請求項５の何れか１項に記載のフラックス。
【請求項７】
ロジンとアクリル樹脂からなる樹脂全体に対するアクリル樹脂の比率は、０％以上８０％以下である
ことを特徴とする請求項６に記載のフラックス。
【請求項８】
ロジンとアクリル樹脂からなる樹脂全体に対するアクリル樹脂の比率は、２０％以上８０％以下である
ことを特徴とする請求項６に記載のフラックス。
【請求項９】
さらにアミンを０ｗｔ％以上２０ｗｔ％以下、ハロゲンを０ｗｔ％以上5ｗｔ％以下、チキソ剤を０ｗｔ％以上１５ｗｔ％以下含む
ことを特徴とする請求項１〜請求項８の何れか１項に記載のフラックス。
【請求項１０】
請求項１〜請求項９の何れか１項に記載のフラックスとはんだ粉末を混合した
ことを特徴とするはんだペースト。
【発明の詳細な説明】
【技術分野】
【０００１】
本発明は、はんだ付けに用いられるフラックス、及び、このフラックスを用いたはんだペーストに関する。
【背景技術】
【０００２】
一般的に、はんだ付けに用いられるフラックスは、はんだ及びはんだ付けの対象となる接合対象物の金属表面に存在する金属酸化物を化学的に除去し、両者の境界で金属元素の移動を可能にする効能を持つ。このため、フラックスを使用してはんだ付けを行うことで、はんだと接合対象物の金属表面との間に金属間化合物が形成できるようになり、強固な接合が得られる。
【０００３】
フラックスには、金属酸化物を除去する活性剤として有機酸、アミン、ハロゲン等が広く使用されている。
【０００４】
また、最近では、エポキシ樹脂に代表される熱硬化性樹脂を含有することで、はんだ付け後に残存する樹脂組成物を、樹脂封止と同等の効果を持たせるフラックス組成物が着目されている。
【０００５】
エポキシ樹脂を含有するフラックス組成物では、エポキシ樹脂の硬化を促進させるため、硬化剤が添加される。このような硬化剤として、金属酸化物を化学的に除去する活性を有するフェノール系化合物を用いることで、活性剤を添加することなく、電気的接続を行う技術が提案されている（例えば、特許文献１参照）。また、エポキシ樹脂を非含有なフラックスにおいても、フェノール系化合物を含有する組成物が提案されている（例えば、特許文献２参照）。
【先行技術文献】
【特許文献】
【０００６】
【特許文献１】特開２００２−２３２１２３号公報
【特許文献２】特開平５−４２３８８号公報
【発明の概要】
【発明が解決しようとする課題】
【０００７】
しかし、エポキシ樹脂とフェノール系化合物を含有する従来の組成物では、有機酸、アミン、ハロゲン等の活性剤を併用しても、はんだの濡れ速度やフラックスの水溶液比抵抗を両立させることは難しいものであった。また、エポキシ樹脂等の熱硬化性樹脂を含まないフラックスにおいて、フェノール系化合物を用いることは知られているが、はんだの濡れ速度やフラックスの水溶液比抵抗を両立させることは、従来、考慮されていなかった。
【０００８】
本発明は、このような課題を解決するためなされたもので、はんだの濡れ速度とフラックスの水溶液比抵抗を両立させるフラックス、及び、このフラックスを用いたはんだペーストを提供することを目的とする。
【課題を解決するための手段】
【０００９】
ヒンダードフェノール類を除くフェノール系活性剤は、はんだ付けで想定される温度域で活性を有し、かつ、水溶液比抵抗が高くなることを見出した。
【００１０】
そこで、本発明は、ヒンダードフェノール類を除くフェノール系活性剤と、樹脂と、有機酸と、溶剤とを含むフラックスである。
【００１１】
また、本発明は、ヒンダードフェノール類を除く分子量が１５０以上５５０以下のフェノール系活性剤を含むフラックスである。
【００１２】
更に、本発明は、ヒンダードフェノール類を除くフェノール系活性剤と、アクリル樹脂とを含むフラックスである。
【００１３】
ヒンダードフェノール類を除くフェノール系活性剤が、ジアリルビスフェノールＡ、９，９−ビス（４−ヒドロキシ−３−メチルフェニル）フルオレン、２，２’，６，６’−テトラメチル−４，４’−（９−フルオレニリデン）ジフェノールの１つ以上を含むことが好ましい。
【００１４】
また、ヒンダードフェノール類を除くフェノール系活性剤を０ｗｔ％超３０ｗｔ％以下含むことが好ましい。
【００１５】
さらに、樹脂としてロジンを３０ｗｔ％以上６０ｗｔ％以下、アクリル樹脂を０ｗｔ％以上４０ｗｔ％以下含み、樹脂を合計で３０ｗｔ％以上６０ｗｔ％以下含み、有機酸を０ｗｔ％超１０ｗｔ％以下含むことが好ましい。
【００１６】
また、ロジンとアクリル樹脂からなる樹脂全体に対するアクリル樹脂の比率は、０％以上８０％以下であることが好ましく、ロジンとアクリル樹脂からなる樹脂全体に対するアクリル樹脂の比率は、２０％以上８０％以下であることがより好ましい。
【００１７】
また、さらにアミンを０ｗｔ％以上２０ｗｔ％以下、ハロゲンを０ｗｔ％以上5ｗｔ％以下、チキソ剤を０ｗｔ％以上１５ｗｔ％以下含むことが好ましい。
【００１８】
更に、本発明は、上述したフラックスと、はんだ粉末を混合したはんだペーストである。
【発明の効果】
【００１９】
ヒンダードフェノール類を除くフェノール系活性剤を含むフラックスは、はんだ付けで想定される温度域で活性を有する。また、水溶液比抵抗が高くなる。
【００２０】
これにより、はんだの濡れ速度が向上し、所望の濡れ速度が得られる。また、吸湿性が低くなり、接合された金属の腐食が抑制され、信頼性が向上する。
【発明を実施するための形態】
【００２１】
＜本実施の形態のフラックスの一例＞
本実施の形態のフラックスは、ヒンダードフェノール類を除くフェノール系活性剤と、樹脂と、有機酸と、溶剤とを含む。
【００２２】
ヒンダードフェノール類とは、フェノールのカルボキシ基（−ＯＨ）のオルト位に、嵩高い置換基（２級以上の炭素：例えばｔ−ブチル基）を持つフェノール系化合物のことを指す。
【００２３】
フェノール系活性剤は、はんだ付けで想定される温度域で活性を有する。但し、ヒンダードフェノール類のフェノール系活性剤は、他のフェノール系活性剤と比較して活性が低い。このため、ヒンダードフェノール類のフェノール系活性剤を含むフラックスを使用したはんだ付けでは、はんだの濡れ速度を向上させることができず、所望の濡れ速度が得られない。
【００２４】
また、フラックスは、水溶液比抵抗が高いことが要求される。フラックスにおいて水溶液比抵抗が低いということは、フラックス中のイオン性物質の量が多いことを示す。フラックスを使用してはんだで金属を接合した場合、はんだ付けで想定される温度域で揮発しないフラックス中の成分が、接合箇所にフラックス残渣として残る。このフラックス残渣中のイオン性物質の量が多いと、吸湿性が高くなり、接合された金属の腐食につながることで信頼性が低下する。よって、フラックスは、水溶液比抵抗を高くできる組成であることが要求される。
【００２５】
そこで、本実施の形態のフラックスは、ヒンダードフェノール類を除くフェノール系活性剤を、フラックスの全体を１００とした場合、０ｗｔ％超３０ｗｔ％以下含む。ヒンダードフェノール類を除くフェノール系活性剤は、１種または複数種を含有しても良く、ヒンダードフェノール類を除く複数種のフェノール系活性剤を含有する場合、ヒンダードフェノール類を除く複数種のフェノール系活性剤を、合計で０ｗｔ％超３０ｗｔ％以下含む。
【００２６】
ヒンダードフェノール類を除くフェノール系活性剤は、分子量が１５０未満でも良いが、ヒンダードフェノール類を除くフェノール系活性剤は、分子量が１５０以上５５０以下であることが好ましい。
【００２７】
また、ヒンダードフェノール類を除く分子量が１５０以上５５０以下のフェノール系活性剤は、ジアリルビスフェノールＡ、９，９−ビス（４−ヒドロキシ−３−メチルフェニル）フルオレン、２，２’，６，６’−テトラメチル−４，４’−（９−フルオレニリデン）ジフェノールの１つ以上を含むことが好ましい。ヒンダードフェノール類を除く分子量が１５０未満のフェノール系活性剤としては、カテコール等が挙げられる。
【００２８】
さらに、本実施の形態のフラックスは、樹脂としてロジンを３０ｗｔ％以上６０ｗｔ％以下、アクリル樹脂を０ｗｔ％以上４０ｗｔ％以下含み、樹脂を合計で３０ｗｔ％以上６０ｗｔ％以下含み、有機酸を０ｗｔ％超１０ｗｔ％以下含み、残部が溶剤である。なお、樹脂としてロジンに加えてさらにアクリル樹脂を含む場合、ロジンとアクリル樹脂からなる樹脂全体に対するアクリル樹脂の比率は、０％以上８０％以下であることが好ましく、２０％以上８０％以下であることがより好ましい。
【００２９】
また、本実施の形態のフラックスは、さらにアミンを０ｗｔ％以上２０ｗｔ％以下、ハロゲンを０ｗｔ％以上５ｗｔ％以下、チキソ剤を０ｗｔ％以上１５ｗｔ％以下含む。
【００３０】
樹脂としては、ロジンとして、例えば、ガムロジン、ウッドロジン及びトール油ロジン等の天然ロジン、並びに天然ロジンから得られる誘導体が挙げられる。ロジン誘導体としては、例えば、精製ロジン、重合ロジン、水添ロジン、不均化ロジン、水添不均化ロジン、酸変性ロジン、フェノール変性ロジン及びα，β不飽和カルボン酸変性物（アクリル化ロジン、マレイン化ロジン、フマル化ロジン等）、並びに該重合ロジンの精製物、水素化物及び不均化物、エステル化物、並びに該α，β不飽和カルボン酸変性物の精製物、水素化物及び不均化物が挙げられ、これらの１種または２種以上を使用することができる。
【００３１】
また、樹脂として、ロジンに加えてさらにアクリル樹脂を含んでも良い。
【００３２】
有機酸としては、グルタル酸、アジピン酸、アゼライン酸、エイコサン二酸、クエン酸、グリコール酸、コハク酸、サリチル酸、ジグリコール酸、ジピコリン酸、ジブチルアニリンジグリコール酸、スベリン酸、セバシン酸、チオグリコール酸、イソフタル酸、テレフタル酸、ドデカン二酸、パラヒドロキシフェニル酢酸、ピコリン酸、フェニルコハク酸、フタル酸、フマル酸、マレイン酸、マロン酸、ラウリン酸、安息香酸、酒石酸、イソシアヌル酸トリス(２−カルボキシエチル)、グリシン、１，３−シクロヘキサンジカルボン酸、２，２−ビス(ヒドロキシメチル)プロピオン酸、２，２−ビス(ヒドロキシメチル)ブタン酸、２，３−ジヒドロキシ安息香酸、２，４−ジエチルグルタル酸、２−キノリンカルボン酸、３−ヒドロキシ安息香酸、リンゴ酸、ｐ−アニス酸、ステアリン酸、１２−ヒドロキシステアリン酸、オレイン酸、リノール酸、リノレン酸等が挙げられる。
【００３３】
また、有機酸としては、モノカルボン酸を２量体化させたダイマー酸、ダイマー酸に水素を添加した水添物である水添ダイマー酸、モノカルボン酸を３量体化させたトリマー酸、トリマー酸に水素を添加した水添物である水添トリマー酸が挙げられる。
【００３４】
アミンとしては、モノエタノールアミン、ジフェニルグアニジン、ジトリルグアニジン、エチルアミン、トリエチルアミン、エチレンジアミン、トリエチレンテトラミン、２−メチルイミダゾール、２−インデシルイミダゾール、２−ウンデシルイミダゾール、２−ヘプタデシルイミダゾール、１，２−ジメチルイミダゾール、２−エチル−４−メチルイミダゾール、２−フェニルイミダゾール、２−フェニル−４−メチルイミダゾール、１−ベンジル−２−メチルイミダゾール、１−ベンジル−２−フェニルイミダゾール、１−シアノエチル−２−メチルイミダゾール、１−シアノエチル−２−ウンデシルイミダゾール、１−シアノエチル−２−エチル−４−メチルイミダゾール、１−シアノエチル−２−フェニルイミダゾール、１−シアノエチル−２−ウンデシルイミダゾリウムトリメリテイト、１−シアノエチル−２−フェニルイミダゾリウムトリメリテイト、２，４−ジアミノ−６−［２′−メチルイミダゾリル−（１′）］−エチル−ｓ−トリアジン、２，４−ジアミノ−６−［２′−ウンデシルイミダゾリル−（１′）］−エチル−ｓ−トリアジン、２，４−ジアミノ−６−［２′−エチル−４′−メチルイミダゾリル−（１′）］−エチル−ｓ−トリアジン、２，４−ジアミノ−６−［２′−メチルイミダゾリル−（１′）］−エチル−ｓ−トリアジンイソシアヌル酸付加物、２−フェニルイミダゾールイソシアヌル酸付加物、２−フェニル−４，５−ジヒドロキシメチルイミダゾール、２−フェニル−４−メチル−５−ヒドロキシメチルイミダゾール、２，３−ジヒドロ−１Ｈ−ピロロ［１，２−ａ］ベンズイミダゾール、１−ドデシル−２−メチル−３−ベンジルイミダゾリウムクロライド、２−メチルイミダゾリン、２−フェニルイミダゾリン、２，４−ジアミノ−６−ビニル−ｓ−トリアジン、２，４−ジアミノ−６−ビニル−ｓ−トリアジンイソシアヌル酸付加物、２，４−ジアミノ−６−メタクリロイルオキシエチル−ｓ−トリアジン、エポキシ−イミダゾールアダクト、２−メチルベンゾイミダゾール、２−オクチルベンゾイミダゾール、２−ペンチルベンゾイミダゾール、２−（１−エチルペンチル）ベンゾイミダゾール、２−ノニルベンゾイミダゾール、２−（４−チアゾリル）ベンゾイミダゾール、ベンゾイミダゾール、２−（２′−ヒドロキシ−５′−メチルフェニル）ベンゾトリアゾール、２−（２′−ヒドロキシ−３′−ｔｅｒｔ−ブチル−５′−メチルフェニル）−５−クロロベンゾトリアゾール、２−（２′−ヒドロキシ−３′，５′−ジ−ｔｅｒｔ−アミルフェニル）ベンゾトリアゾール、２−（２′−ヒドロキシ−５′−ｔｅｒｔ−オクチルフェニル）ベンゾトリアゾール、２，２′−メチレンビス［６−（２Ｈ−ベンゾトリアゾール−２−イル）−４−ｔｅｒｔ−オクチルフェノール］、６−（２−ベンゾトリアゾリル）−４−ｔｅｒｔ−オクチル−６′−ｔｅｒｔ−ブチル−４′−メチル−２，２′−メチレンビスフェノール、１，２，３−ベンゾトリアゾール、１−［Ｎ，Ｎ−ビス（２−エチルヘキシル）アミノメチル］ベンゾトリアゾール、カルボキシベンゾトリアゾール、１−［Ｎ，Ｎ−ビス（２−エチルヘキシル）アミノメチル］メチルベンゾトリアゾール、２，２′−［［（メチル−１Ｈ−ベンゾトリアゾール−１−イル）メチル］イミノ］ビスエタノール、１−（１′，２′−ジカルボキシエチル）ベンゾトリアゾール、１−（２，３−ジカルボキシプロピル）ベンゾトリアゾール、１−［（２−エチルヘキシルアミノ）メチル］ベンゾトリアゾール、２，６−ビス［（１Ｈ−ベンゾトリアゾール−１−イル）メチル］−４−メチルフェノール、５−メチルベンゾトリアゾール、５−フェニルテトラゾール等が挙げられる。
【００３５】
ハロゲンとしては、有機ハロゲン化合物として、ｔｒａｎｓ−２，３−ジブロモ−２−ブテン−１，４−ジオール、ｔｒａｎｓ−２，３−ジブロモ−１，４−ブテンジオール、トリアリルイソシアヌレート６臭化物、１−ブロモ−２−ブタノール、１−ブロモ−２−プロパノール、３−ブロモ−１−プロパノール、３−ブロモ−１，２−プロパンジオール、１，４−ジブロモ−２−ブタノール、１，３−ジブロモ−２−プロパノール、２，３−ジブロモ−１−プロパノール、２，３−ジブロモ−１，４−ブタンジオール、２，３−ジブロモ−２−ブテン−１，４−ジオール等が挙げられる。
【００３６】
ハロゲン化合物としては、アミンハロゲン化水素酸塩を含んでも良い。アミンハロゲン化水素酸塩は、アミンとハロゲン化水素を反応させた化合物であり、アニリン塩化水素、アニリン臭化水素等が挙げられる。アミンハロゲン化水素酸塩のアミンとしては、上述したアミンを用いることができ、エチルアミン、エチレンジアミン、トリエチルアミン、メチルイミダゾール、２−エチル−４−メチルイミダゾール等が挙げられ、ハロゲン化水素としては、塩素、臭素、ヨウ素、フッ素の水素化物（塩化水素、臭化水素、ヨウ化水素、フッ化水素）が挙げられる。また、アミンハロゲン化水素酸塩に代えて、あるいはアミンハロゲン化水素酸塩と合わせてホウフッ化物を含んでも良く、ホウフッ化物としてホウフッ化水素酸等が挙げられる。
【００３７】
溶剤としては、アルコール系溶剤、グリコールエーテル系溶剤、テルピネオール類等が挙げられる。アルコール系溶剤としてはエタノール、工業用エタノール（エタノールにメタノール及び／またはイソプロピルアルコールを添加した混合溶剤）、イソプロピルアルコール、１，２−ブタンジオール、イソボルニルシクロヘキサノール、２，４−ジエチル−１，５−ペンタンジオール、２，２−ジメチル−１，３−プロパンジオール、２，５−ジメチル−２，５−ヘキサンジオール、２，５−ジメチル−３−ヘキシン−２，５−ジオール、２，３−ジメチル−２，３−ブタンジオール、１，１，１−トリス（ヒドロキシメチル）エタン、２−エチル−２−ヒドロキシメチル−１，３−プロパンジオール、２，２′−オキシビス（メチレン）ビス（２−エチル−１，３−プロパンジオール）、２，２−ビス（ヒドロキシメチル）−１，３−プロパンジオール、１，２，６−トリヒドロキシヘキサン、ビス［２，２，２−トリス（ヒドロキシメチル）エチル］エーテル、１−エチニル−１−シクロヘキサノール、１，４−シクロヘキサンジオール、１，４−シクロヘキサンジメタノール、エリトリトール、トレイトール、グアヤコールグリセロールエーテル、３，６−ジメチル−４−オクチン−３，６−ジオール、２，４，７，９−テトラメチル−５−デシン−４，７−ジオール等が挙げられる。グリコールエーテル系溶剤としては、ヘキシルジグリコール、ジエチレングリコールモノ−２−エチルヘキシルエーテル、エチレングリコールモノフェニルエーテル、２−メチルペンタン−２，４−ジオール、ジエチレングリコールモノヘキシルエーテル、ジエチレングリコールジブチルエーテル、トリエチレングリコールモノブチルエーテル、ジエチルジグリコールエーテル等が挙げられる。
【００３８】
チキソ剤としては、ワックス系チキソ剤、アマイド系チキソ剤が挙げられる。ワックス系チキソ剤としては例えば硬化ヒマシ油等が挙げられる。アマイド系チキソ剤としてはラウリン酸アマイド、パルミチン酸アマイド、ステアリン酸アマイド、ベヘン酸アマイド、ヒドロキシステアリン酸アマイド、飽和脂肪酸アマイド、オレイン酸アマイド、エルカ酸アマイド、不飽和脂肪酸アマイド、ｐ−トルエンメタンアマイド、芳香族アマイド、メチレンビスステアリン酸アマイド、エチレンビスラウリン酸アマイド、エチレンビスヒドロキシステアリン酸アマイド、飽和脂肪酸ビスアマイド、メチレンビスオレイン酸アマイド、不飽和脂肪酸ビスアマイド、ｍ−キシリレンビスステアリン酸アマイド、芳香族ビスアマイド、飽和脂肪酸ポリアマイド、不飽和脂肪酸ポリアマイド、芳香族ポリアマイド、置換アマイド、メチロールステアリン酸アマイド、メチロールアマイド、脂肪酸エステルアマイド等が挙げられる。
【００３９】
＜本実施の形態のはんだペーストの一例＞
本実施の形態のはんだペーストは、上述したフラックスと、金属粉を含む。金属粉は、Ｐｂを含まないはんだであることが好ましく、Ｓｎ単体、または、Ｓｎ−Ａｇ系、Ｓｎ−Ｃｕ系、Ｓｎ−Ａｇ−Ｃｕ系、Ｓｎ−Ｂｉ系、Ｓｎ-Ｉｎ系等、あるいは、これらの合金にＳｂ、Ｂｉ、Ｉｎ、Ｃｕ、Ｚｎ、Ａｓ、Ａｇ、Ｃｄ、Ｆｅ、Ｎｉ、Ｃｏ、Ａｕ、Ｇｅ、Ｐ等を添加したはんだの粉体で構成される。
【００４０】
＜本実施の形態のフラックス及びはんだペーストの作用効果例＞
ヒンダードフェノール類を除くフェノール系活性剤を、フラックスの全体を１００とした場合、０ｗｔ％超３０ｗｔ％以下含み、樹脂としてロジンを３０ｗｔ％以上６０ｗｔ％以下、アクリル樹脂を０ｗｔ％以上４０ｗｔ％以下含み、樹脂を合計で３０ｗｔ％以上６０ｗｔ％以下含み、有機酸を０ｗｔ％超１０ｗｔ％以下含み、残部が溶剤であるフラックスは、はんだ付けで想定される温度域で活性を有する。また、水溶液比抵抗が高くなる。
【００４１】
これにより、はんだの濡れ速度が向上し、所望の濡れ速度が得られる。また、吸湿性が低くなり、接合された金属の腐食が抑制され、信頼性が向上する。
【実施例】
【００４２】
以下の表１、表２に示す組成で実施例と比較例のフラックスを調合し、濡れ速度及び水溶液比抵抗について検証した。なお、表１、表２における組成率は、フラックスの全量を１００とした場合のｗｔ（重量）％である。また、表１、表２においてフェノール系活性剤として開示されたジアリルビスフェノールＡのＣＡＳ  Ｎｏ．は１７４５−８９−７であり、 ９，９−ビス（４−ヒドロキシ−３−メチルフェニル）フルオレンのＣＡＳ  Ｎｏ．は８８９３８−１２−９であり、２，２’，６，６’−テトラメチル−４，４’−（９−フルオレニリデン）ジフェノールのＣＡＳ  Ｎｏ．は８０８５０−００−６であり、カテコールのＣＡＳ  Ｎｏ．は１２０−８０−９である。ヒンダードフェノール類のフェノール系活性剤として開示されたエチレンビス（オキシエチレン）ビス［３−（５−ｔｅｒｔ−ブチル−４−ヒドロキシ-ｍ−トリル）プロピオネート］のＣＡＳ  Ｎｏ．は３６４４３−６８−２である。
【００４３】
＜濡れ速度の評価＞
（１）検証方法
濡れ速度の評価は、酸化銅板にフラックスを塗布し、メニスコグラフ法によりゼロクロスタイムを測定した。測定条件は以下の通りである。
【００４４】
固体試料：酸化銅板、幅５ｍｍ×長さ２５ｍｍ、厚さ０．５ｍｍ、１５０ ℃  １ｈ
はんだ組成：Ｓｎ−３．０Ａｇ−０．５Ｃｕ（Ｓｎ９６．５ｗｔ％、Ａｇ３．０ｗｔ％、Ｃｕ０．５ｗｔ％）
はんだ槽温度：２５０℃ ＪＩＳ  Ｚ  ３１９８−４
浸せき速度：５ｍｍ／ｓｅｃ ＪＩＳ  Ｚ  ３１９８−４
浸せき深さ：２ｍｍ  ＪＩＳ  Ｚ  ３１９８−４
測定時間：１０ｓｅｃ  ＪＩＳ  Ｚ  ３１９８−４
フラックス塗布量：酸化銅板の浸せき深さ３ｍｍまでフラックスが酸化銅版表面を覆うよう針先にてフラックス塗布
【００４５】
（２）判定基準
○：ゼロクロスタイム値が２．５秒以下であった。
×：ゼロクロスタイム値が２．５秒超であった。
【００４６】
＜水溶液比抵抗の評価＞
（１）検証方法
水溶液比抵抗の評価は、実施例、比較例のフラックスをイソプロピルアルコールで希釈して液状の試料とした。試料の全量を１００とした場合、フラックスが２５ｗｔ％、イソプロピルアルコールが７５ｗｔ％である。各試料を用いて、ＪＩＳ  Ｚ  ３１９７  ８．１．１に準拠して水溶液比抵抗を測定した。
【００４７】
（２）判定基準
〇：水溶液比抵抗が５００Ωｍ以上であった
×：水溶液比抵抗が５００Ωｍ未満であった
【００４８】
＜総合評価＞
〇：濡れ速度及び水溶液比抵抗の評価の全てが〇であった
×：濡れ速度及び水溶液比抵抗の評価の何れか、または全てが×であった
【００４９】
【表１】
2020025974.tif 000002
【００５０】
【表２】
2020025974.tif 000003
【００５１】
フェノール系活性剤として、分子量が３０８．４１のジアリルビスフェノールＡを、本発明で規定される範囲内で５ｗｔ％含み、樹脂としてロジンを、本発明で規定される範囲内で４０ｗｔ％含み、有機酸としてアジピン酸を、本発明で規定される範囲内で５ｗｔ％含み、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである実施例１では、濡れ速度が上述した判定基準を満たし、濡れ速度に対して十分な効果が得られた。また、水溶液比抵抗が上述した判定基準を満たし、水溶液比抵抗に対して十分な効果が得られた。
【００５２】
フェノール系活性剤として、分子量が３０８．４１のジアリルビスフェノールＡを、本発明で規定される範囲内で３ｗｔ％含み、分子量が３７８．４７の９，９−ビス（４−ヒドロキシ−３−メチルフェニル）フルオレンを、本発明で規定される範囲内で１ｗｔ％含み、分子量が４０６．５１５５４の２，２’，６，６’−テトラメチル−４，４’−（９−フルオレニリデン）ジフェノールを、本発明で規定される範囲内で１ｗｔ％含み、ヒンダードフェノール類を除くフェノール系活性剤の合計が本発明で規定される範囲内であり、樹脂としてロジンを、本発明で規定される範囲内で４０ｗｔ％含み、有機酸としてアジピン酸を、本発明で規定される範囲内で５ｗｔ％含み、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである実施例２でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００５３】
フェノール系活性剤として、分子量が３０８．４１のジアリルビスフェノールＡを、本発明で規定される範囲内で１０ｗｔ％含み、樹脂としてロジンを、本発明で規定される範囲内で４０ｗｔ％含み、有機酸としてアジピン酸を、本発明で規定される範囲内で５ｗｔ％含み、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである実施例３でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００５４】
フェノール系活性剤として、分子量が３０８．４１のジアリルビスフェノールＡを、本発明で規定される範囲内で２０ｗｔ％含み、樹脂としてロジンを、本発明で規定される範囲内で４０ｗｔ％含み、有機酸としてアジピン酸を、本発明で規定される範囲内で５ｗｔ％含み、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである実施例４でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００５５】
フェノール系活性剤として、分子量が３０８．４１のジアリルビスフェノールＡを、本発明で規定される範囲内で１ｗｔ％含み、樹脂としてロジンを、本発明で規定される範囲内で４０ｗｔ％含み、有機酸としてアジピン酸を、本発明で規定される範囲内で５ｗｔ％含み、有機酸としてアゼライン酸を、本発明で規定される範囲内で４ｗｔ％含み、有機酸の合計が本発明で規定される範囲内であり、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである実施例５でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００５６】
フェノール系活性剤として、分子量が３７８．４７の９，９−ビス（４−ヒドロキシ−３−メチルフェニル）フルオレンを、本発明で規定される範囲内で５ｗｔ％含み、樹脂としてロジンを、本発明で規定される範囲内で４０ｗｔ％含み、有機酸としてアジピン酸を、本発明で規定される範囲内で５ｗｔ％含み、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである実施例６でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００５７】
フェノール系活性剤として、分子量が３７８．４７の９，９−ビス（４−ヒドロキシ−３−メチルフェニル）フルオレンを、本発明で規定される範囲内で１０ｗｔ％含み、樹脂としてロジンを、本発明で規定される範囲内で４０ｗｔ％含み、有機酸としてアジピン酸を、本発明で規定される範囲内で５ｗｔ％含み、有機酸としてアゼライン酸を、本発明で規定される範囲内で４ｗｔ％含み、有機酸の合計が本発明で規定される範囲内であり、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである実施例７でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００５８】
フェノール系活性剤として、分子量が４０６．５１５５４の２，２’，６，６’−テトラメチル−４，４’−（９−フルオレニリデン）ジフェノールを、本発明で規定される範囲内で５ｗｔ％含み、樹脂としてロジンを、本発明で規定される範囲内で４０ｗｔ％含み、有機酸としてアジピン酸を、本発明で規定される範囲内で５ｗｔ％含み、有機酸としてグルタル酸を、本発明で規定される範囲内で１ｗｔ％含み、有機酸の合計が本発明で規定される範囲内であり、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである実施例８でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００５９】
フェノール系活性剤として、分子量が１１０．１のカテコールを、本発明で規定される範囲内で５ｗｔ％含み、樹脂としてロジンを、本発明で規定される範囲内で４０ｗｔ％含み、有機酸としてアジピン酸を、本発明で規定される範囲内で５ｗｔ％含み、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである実施例９でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００６０】
フェノール系活性剤として、分子量が３０８．４１のジアリルビスフェノールＡを、本発明で規定される範囲内で５ｗｔ％含み、樹脂としてロジンを、本発明で規定される範囲内で３０ｗｔ％含み、有機酸としてアジピン酸を、本発明で規定される範囲内で５ｗｔ％含み、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で１５ｗｔ％含み、残部が溶剤としてのヘキシルジグリコールである実施例１０でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００６１】
フェノール系活性剤として、分子量が３０８．４１のジアリルビスフェノールＡを、本発明で規定される範囲内で５ｗｔ％含み、樹脂としてロジンを、本発明で規定される範囲内で６０ｗｔ％含み、有機酸としてアジピン酸を、本発明で規定される範囲内で５ｗｔ％含み、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤を含まず、残部が溶剤としてのヘキシルジグリコールである実施例１１でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００６２】
フェノール系活性剤として、分子量が３０８．４１のジアリルビスフェノールＡを、本発明で規定される範囲内で５ｗｔ％含み、樹脂としてロジンを、本発明で規定される範囲内で４０ｗｔ％含み、有機酸としてアジピン酸を、本発明で規定される範囲内で１０ｗｔ％含み、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである実施例１２でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００６３】
フェノール系活性剤として、分子量が３０８．４１のジアリルビスフェノールＡを、本発明で規定される範囲内で５ｗｔ％含み、樹脂としてロジンを、本発明で規定される範囲内で４０ｗｔ％含み、有機酸としてアジピン酸を、本発明で規定される範囲内で２ｗｔ％含み、有機酸としてグルタル酸を、本発明で規定される範囲内で２ｗｔ％含み、有機酸としてアゼライン酸を、本発明で規定される範囲内で２ｗｔ％含み、有機酸の合計が本発明で規定される範囲内であり、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである実施例１３でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００６４】
フェノール系活性剤として、分子量が３７８．４７の９，９−ビス（４−ヒドロキシ−３−メチルフェニル）フルオレンを、本発明で規定される範囲内で５ｗｔ％含み、樹脂としてロジンを、本発明で規定される範囲内で４０ｗｔ％含み、有機酸としてアジピン酸を、本発明で規定される範囲内で５ｗｔ％含み、更に、アミンとして２−エチル−４−メチルイミダゾールを、本発明で規定される範囲内で２０ｗｔ％含み、ハロゲンとして有機ハロゲン化合物であるトランス−２，３−ジブロモ−２−ブテン−１，４−ジオールを、本発明で規定される範囲内で１ｗｔ％含み、ハロゲンを含まず、チキソ剤としてヒマシ硬化油を、本発明で規定される範囲内で６ｗｔ％含み、残部が溶剤としてのテトラエチレングリコールジメチルエーテルである実施例１４でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００６５】
フェノール系活性剤として、分子量が３７８．４７の９，９−ビス（４−ヒドロキシ−３−メチルフェニル）フルオレンを、本発明で規定される範囲内で５ｗｔ％含み、樹脂としてロジンを、本発明で規定される範囲内で４０ｗｔ％含み、有機酸としてアジピン酸を、本発明で規定される範囲内で５ｗｔ％含み、更に、アミンとして２−エチル−４−メチルイミダゾールを、本発明で規定される範囲内で１ｗｔ％含み、アミンとして２−ウンデシルイミダゾールを、本発明で規定される範囲内で１ｗｔ％含み、アミンとしてジエタノールアミンを、本発明で規定される範囲内で１ｗｔ％含み、アミンの合計が本発明で規定される範囲内であり、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのテトラエチレングリコールジメチルエーテルである実施例１５でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００６６】
フェノール系活性剤として、分子量が３７８．４７の９，９−ビス（４−ヒドロキシ−３−メチルフェニル）フルオレンを、本発明で規定される範囲内で５ｗｔ％含み、樹脂としてロジンを、本発明で規定される範囲内で４０ｗｔ％含み、有機酸としてアジピン酸を、本発明で規定される範囲内で５ｗｔ％含み、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で２．５ｗｔ％含み、有機ハロゲン化合物であるトリアリルイソシアヌレート６臭化物を、本発明で規定される範囲内で２．５ｗｔ％含み、ハロゲンの合計が本発明で規定される範囲内であり、チキソ剤としてヒマシ硬化油を、本発明で規定される範囲内で６ｗｔ％含み、残部が溶剤としてのテトラエチレングリコールジメチルエーテルである実施例１６でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００６７】
フェノール系活性剤として、分子量が３０８．４１のジアリルビスフェノールＡを、本発明で規定される範囲内で５ｗｔ％含み、樹脂としてロジンを、本発明で規定される範囲内で８ｗｔ％含み、樹脂としてアクリル樹脂を、本発明で規定される範囲内で３２ｗｔ％含み、樹脂の合計が本発明で規定される範囲内であり、かつ、ロジンとアクリル樹脂からなる樹脂全体に対するアクリル樹脂の比率が８０％で、本発明で規定される範囲内であり、有機酸としてアジピン酸を、本発明で規定される範囲内で５ｗｔ％含み、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである実施例１７でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００６８】
フェノール系活性剤として、分子量が３０８．４１のジアリルビスフェノールＡを、本発明で規定される範囲内で５ｗｔ％含み、樹脂としてロジンを、本発明で規定される範囲内で１６ｗｔ％含み、樹脂としてアクリル樹脂を、本発明で規定される範囲内で２４ｗｔ％含み、樹脂の合計が本発明で規定される範囲内であり、かつ、ロジンとアクリル樹脂からなる樹脂全体に対するアクリル樹脂の比率が６０％で、本発明で規定される範囲内であり、有機酸としてアジピン酸を、本発明で規定される範囲内で５ｗｔ％含み、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである実施例１８でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００６９】
フェノール系活性剤として、分子量が３０８．４１のジアリルビスフェノールＡを、本発明で規定される範囲内で５ｗｔ％含み、樹脂としてロジンを、本発明で規定される範囲内で２４ｗｔ％含み、樹脂としてアクリル樹脂を、本発明で規定される範囲内で１６ｗｔ％含み、樹脂の合計が本発明で規定される範囲内であり、かつ、ロジンとアクリル樹脂からなる樹脂全体に対するアクリル樹脂の比率が４０％で、本発明で規定される範囲内であり、有機酸としてアジピン酸を、本発明で規定される範囲内で５ｗｔ％含み、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである実施例１９でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００７０】
フェノール系活性剤として、分子量が３０８．４１のジアリルビスフェノールＡを、本発明で規定される範囲内で５ｗｔ％含み、樹脂としてロジンを、本発明で規定される範囲内で３２ｗｔ％含み、樹脂としてアクリル樹脂を、本発明で規定される範囲内で８ｗｔ％含み、樹脂の合計が本発明で規定される範囲内であり、かつ、ロジンとアクリル樹脂からなる樹脂全体に対するアクリル樹脂の比率が２０％で、本発明で規定される範囲内であり、有機酸としてアジピン酸を、本発明で規定される範囲内で５ｗｔ％含み、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである実施例２０でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００７１】
フェノール系活性剤として、分子量が３７８．４７の９，９−ビス（４−ヒドロキシ−３−メチルフェニル）フルオレンを、本発明で規定される範囲内で５ｗｔ％含み、樹脂としてロジンを、本発明で規定される範囲内で３２ｗｔ％含み、樹脂としてアクリル樹脂を、本発明で規定される範囲内で８ｗｔ％含み、樹脂の合計が本発明で規定される範囲内であり、かつ、ロジンとアクリル樹脂からなる樹脂全体に対するアクリル樹脂の比率が２０％で、本発明で規定される範囲内であり、有機酸としてアジピン酸を、本発明で規定される範囲内で５ｗｔ％含み、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである実施例２１でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００７２】
フェノール系活性剤として、分子量が３７８．４７の９，９−ビス（４−ヒドロキシ−３−メチルフェニル）フルオレンを、本発明で規定される範囲内で５ｗｔ％含み、樹脂としてロジンを、本発明で規定される範囲内で２４ｗｔ％含み、樹脂としてアクリル樹脂を、本発明で規定される範囲内で１６ｗｔ％含み、樹脂の合計が本発明で規定される範囲内であり、かつ、ロジンとアクリル樹脂からなる樹脂全体に対するアクリル樹脂の比率が４０％で、本発明で規定される範囲内であり、有機酸としてアジピン酸を、本発明で規定される範囲内で５ｗｔ％含み、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである実施例２２でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００７３】
フェノール系活性剤として、分子量が３７８．４７の９，９−ビス（４−ヒドロキシ−３−メチルフェニル）フルオレンを、本発明で規定される範囲内で５ｗｔ％含み、樹脂としてロジンを、本発明で規定される範囲内で１６ｗｔ％含み、樹脂としてアクリル樹脂を、本発明で規定される範囲内で２４ｗｔ％含み、樹脂の合計が本発明で規定される範囲内であり、かつ、ロジンとアクリル樹脂からなる樹脂全体に対するアクリル樹脂の比率が６０％で、本発明で規定される範囲内であり、有機酸としてアジピン酸を、本発明で規定される範囲内で５ｗｔ％含み、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである実施例２３でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００７４】
フェノール系活性剤として、分子量が３７８．４７の９，９−ビス（４−ヒドロキシ−３−メチルフェニル）フルオレンを、本発明で規定される範囲内で５ｗｔ％含み、樹脂としてロジンを、本発明で規定される範囲内で８ｗｔ％含み、樹脂としてアクリル樹脂を、本発明で規定される範囲内で３２ｗｔ％含み、樹脂の合計が本発明で規定される範囲内であり、かつ、ロジンとアクリル樹脂からなる樹脂全体に対するアクリル樹脂の比率が８０％で、本発明で規定される範囲内であり、有機酸としてアジピン酸を、本発明で規定される範囲内で５ｗｔ％含み、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである実施例２４でも、濡れ速度が上述した判定基準を満たし、濡れ速度に対して十分な効果が得られた。また、水溶液比抵抗が上述した判定基準を満たし、水溶液比抵抗に対して十分な効果が得られた。
【００７５】
これに対し、フェノール系活性剤を含まず、樹脂としてロジンを、本発明で規定される範囲内で４０ｗｔ％含み、有機酸としてアジピン酸を、本発明で規定される範囲内で５ｗｔ％含み、有機酸としてグルタル酸を、本発明で規定される範囲内で５ｗｔ％含み、有機酸の合計が本発明で規定される範囲内であり、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである比較例１では、濡れ速度が上述した判定基準を満たさず、濡れ速度に対し効果が得られなかった。また、水溶液比抵抗が上述した判定基準を満たさず、水溶液比抵抗に対して効果が得られなかった。
【００７６】
また、フェノール系活性剤を含まず、樹脂としてロジンを、本発明で規定される範囲内で４０ｗｔ％含み、有機酸としてアジピン酸を、本発明で規定される範囲内で５ｗｔ％含み、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである比較例２では、水溶液比抵抗が上述した判定基準を満たし、水溶液比抵抗に対して十分な効果が得られた。しかし、濡れ速度が上述した判定基準を満たさず、濡れ速度に対し効果が得られなかった。
【００７７】
更に、分子量が５８６．７６で、本発明で規定される範囲を超え、ヒンダードフェノール類のフェノール系活性剤として、エチレンビス（オキシエチレン）ビス［３−（５−ｔｅｒｔ−ブチル−４−ヒドロキシ-ｍ−トリル）プロピオネート］５ｗｔ％含み、有機酸としてグルタル酸を、本発明で規定される範囲内で５ｗｔ％含み、更に、アミンとして２−エチル−４−メチルイミダゾールを、本発明で規定される範囲内で３ｗｔ％含み、ハロゲンとして有機ハロゲン化合物であるトランス−２，３−ジブロモ−２−ブテン−１，４−ジオールを、本発明で規定される範囲内で１ｗｔ％含み、チキソ剤としてヒマシ硬化油を、本発明で規定される範囲内で６ｗｔ％含み、残部が溶剤としてのヘキシルジグリコールである比較例３では、濡れ速度が上述した判定基準を満たし、濡れ速度に対して十分な効果が得られた。しかし、水溶液比抵抗が上述した判定基準を満たさず、水溶液比抵抗に対して効果が得られなかった。
【００７８】
以上のことから、ヒンダードフェノール類を除くフェノール系活性剤を、フラックスの全体を１００とした場合、０ｗｔ％超３０ｗｔ％以下含み、樹脂としてロジンを３０ｗｔ％以上６０ｗｔ％以下、アクリル樹脂を０ｗｔ％以上４０ｗｔ％以下含み、樹脂を合計で３０ｗｔ％以上６０ｗｔ％以下含み、有機酸を０ｗｔ％超１０ｗｔ％以下含み、残部が溶剤であるフラックス及び、このフラックス組成物を用いたはんだペーストでは、はんだの濡れ速度に対して十分な効果が得られた。また、水溶液比抵抗に対して十分な効果が得られた。
【００７９】
これらの効果は、アミン、ハロゲン、チキソ剤を、本発明で規定される範囲内で含むことでも阻害されなかった。
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
ヒンダードフェノール類を除く分子量が１５０以上５５０以下のフェノール系活性剤と、樹脂と、有機酸と、溶剤とを含み（但し、フェノール系活性剤としてｐ−ノニルフェノールを除く）、
ヒンダードフェノール類を除くフェノール系活性剤を１ｗｔ％以上３０ｗｔ％以下含み、
樹脂としてロジンを、フラックスの全量を１００とした場合３０ｗｔ％以上６０ｗｔ％以下、アクリル樹脂を、フラックスの全量を１００とした場合０ｗｔ％以上４０ｗｔ％以下含み、樹脂を合計で３０ｗｔ％以上６０ｗｔ％以下含み、
有機酸を０ｗｔ％超１０ｗｔ％以下含む
ことを特徴とするフラックス。
【請求項２】
ロジンとアクリル樹脂からなる樹脂全体に対するアクリル樹脂の重量比の比率は、０％以上８０％以下である
ことを特徴とする請求項１に記載のフラックス。
【請求項３】
ヒンダードフェノール類を除くフェノール系活性剤と、樹脂としてロジン及びアクリル樹脂とを含み、
ヒンダードフェノール類を除くフェノール系活性剤を１ｗｔ％以上３０ｗｔ％以下含み、
アクリル樹脂を、フラックスの全量を１００とした場合０ｗｔ％超４０ｗｔ％以下含み、樹脂を合計で３０ｗｔ％以上６０ｗｔ％以下含み、
ロジンとアクリル樹脂からなる樹脂全体に対するアクリル樹脂の重量比の比率は、２０％以上８０％以下であり、
有機酸を０ｗｔ％超１０ｗｔ％以下含む
ことを特徴とするフラックス。
【請求項４】
ロジンを、フラックスの全量を１００とした場合３０ｗｔ％以上６０ｗｔ％以下含む
ことを特徴とする請求項３に記載のフラックス。
【請求項５】
ヒンダードフェノール類を除くフェノール系活性剤が、ジアリルビスフェノールＡ、９，９−ビス（４−ヒドロキシ−３−メチルフェニル）フルオレン、２，２’，６，６’−テトラメチル−４，４’−（９−フルオレニリデン）ジフェノールの１つ以上を含む
ことを特徴とする請求項１〜請求項４の何れか１項に記載のフラックス。
【請求項６】
さらにアミンを０ｗｔ％以上２０ｗｔ％以下、有機ハロゲン化合物またはアミンハロゲン化水素酸塩、あるいは、有機ハロゲン化合物及びアミンハロゲン化水素酸塩を０ｗｔ％以上５ｗｔ％以下、チキソ剤を０ｗｔ％以上１５ｗｔ％以下含む
ことを特徴とする請求項１〜請求項５の何れか１項に記載のフラックス。
【請求項７】
請求項１〜請求項６の何れか１項に記載のフラックスとはんだ粉末を混合した
ことを特徴とするはんだペースト。
【手続補正２】
【補正対象書類名】明細書
【補正対象項目名】００１０
【補正方法】変更
【補正の内容】
【００１０】
そこで、本発明は、ヒンダードフェノール類を除く分子量が１５０以上５５０以下のフェノール系活性剤と、樹脂と、有機酸と、溶剤とを含み、ヒンダードフェノール類を除くフェノール系活性剤を１ｗｔ％以上３０ｗｔ％以下含み、樹脂としてロジンを、フラックスの全量を１００とした場合３０ｗｔ％以上６０ｗｔ％以下、アクリル樹脂を、フラックスの全量を１００とした場合０ｗｔ％以上４０ｗｔ％以下含み、樹脂を合計で３０ｗｔ％以上６０ｗｔ％以下含み、有機酸を０ｗｔ％超１０ｗｔ％以下含むフラックスである。
【手続補正３】
【補正対象書類名】明細書
【補正対象項目名】００１１
【補正方法】変更
【補正の内容】
【００１１】
ロジンとアクリル樹脂からなる樹脂全体に対するアクリル樹脂の重量比の比率は、０％以上８０％以下であることが好ましい。また、ヒンダードフェノール類を除くフェノール系活性剤が、ジアリルビスフェノールＡ、９，９−ビス（４−ヒドロキシ−３−メチルフェニル）フルオレン、２，２’，６，６’−テトラメチル−４，４’−（９−フルオレニリデン）ジフェノールの１つ以上を含むことが好ましい。
【手続補正４】
【補正対象書類名】明細書
【補正対象項目名】００１２
【補正方法】変更
【補正の内容】
【００１２】
更に、本発明は、ヒンダードフェノール類を除くフェノール系活性剤と、樹脂としてロジン及びアクリル樹脂とを含み、ヒンダードフェノール類を除くフェノール系活性剤を１ｗｔ％以上３０ｗｔ％以下含み、アクリル樹脂を、フラックスの全量を１００とした場合０ｗｔ％超４０ｗｔ％以下含み、樹脂を合計で３０ｗｔ％以上６０ｗｔ％以下含み、ロジンとアクリル樹脂からなる樹脂全体に対するアクリル樹脂の重量比の比率は、２０％以上８０％以下であり、有機酸を０ｗｔ％超１０ｗｔ％以下含むフラックスである。
【手続補正５】
【補正対象書類名】明細書
【補正対象項目名】００１３
【補正方法】変更
【補正の内容】
【００１３】
ロジンを、フラックスの全量を１００とした場合３０ｗｔ％以上６０ｗｔ％以下含むことが好ましい。また、ヒンダードフェノール類を除くフェノール系活性剤が、ジアリルビスフェノールＡ、９，９−ビス（４−ヒドロキシ−３−メチルフェニル）フルオレン、２，２’，６，６’−テトラメチル−４，４’−（９−フルオレニリデン）ジフェノールの１つ以上を含むことが好ましい。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
また、さらにアミンを０ｗｔ％以上２０ｗｔ％以下、有機ハロゲン化合物またはアミンハロゲン化水素酸塩、あるいは、有機ハロゲン化合物及びアミンハロゲン化水素酸塩を０ｗｔ％以上5ｗｔ％以下、チキソ剤を０ｗｔ％以上１５ｗｔ％以下含むことが好ましい。